(57)【要約】      （修正有）【課題】反射フィルムの取り扱い時の折れしわや、テープ剥離時の折れしわを低減させ、かつ高い反射特性を維持した空洞含有ポリエステルフィルムの提供。【解決手段】Ａ層／Ｂ層またはＡ層／Ｂ層／Ａ層のフィルム構成からなり、Ｂ層は空洞を含有し、下記の要件を満たす白色ポリエステルフィルム。（１）Ｂ層はポリエステルに非相溶な樹脂および無機粒子を含有し、かつ気泡を含有（２）ポリエステルに非相溶な樹脂の含有量が３〜１０質量％（３）無機粒子の含有量が１０〜３０質量％（４）Ａ層の比重ＧＡ、Ｂ層の比重ＧＢが、０≦｜ＧＡ−ＧＢ｜≦０．５を満たす（５）白色ポリエステルフィルムの剛性度が１．０ｍＮ未満（６）白色ポリエステルフィルムの総厚みが１５０μｍ未満（７）ＪＩＳＫ−５６００−５−１での屈曲試験で直径６ｍｍの芯棒を用いてＡ層を内側にして折り返す試験を行った場合、Ａ層に折れシワが生じない【選択図】なし【特許請求の範囲】
【請求項１】
ポリエステルで構成されたＡ層／Ｂ層またはＡ層／Ｂ層／Ａ層のフィルム構成からなり、Ｂ層は空洞を含有する白色ポリエステルフィルムであって、該白色ポリエステルフィルムが、下記の（１）〜（７）の要件をすべて満たすことを特徴とする光反射板用白色ポリエステルフィルム。
（１）Ｂ層はポリエステルに非相溶な樹脂および無機粒子を含有し、かつ気泡を有すること
（２）前記ポリエステルに非相溶な樹脂のＢ層における含有量がＢ層の質量に対して３質量％以上１０質量％未満であること
（３）Ｂ層に含まれる無機粒子の含有量がＢ層の質量に対して１０質量％以上３０質量％以下であること
（４）Ａ層の見かけ密度ＧＡ、Ｂ層の見かけ密度ＧＢが以下の式を満たすこと
０≦｜ＧＡ−ＧＢ｜≦０．５  
（５）白色ポリエステルフィルムの剛性度が１．０ｍＮ未満であること
（６）白色ポリエステルフィルムの総厚みが１５０μｍ未満であること
（７）ＪＩＳ  Ｋ５６００−５−１に規定されている屈曲試験において直径６ｍｍの芯棒を用いてＡ層を内側にして折り返す試験を行った場合、Ａ層に折れシワが生じないこと
【請求項２】
前記Ａ層、Ｂ層の見かけ密度が０．７以上１．２以下である請求項１記載の光反射板用白色ポリエステルフィルム。
【請求項３】
前記Ｂ層の無機粒子が二酸化チタンまたは硫酸バリウムであることを特徴とする請求項１または２に記載の光反射板用白色ポリエステルフィルム。
【請求項４】
請求項１〜３のいずれかに記載の光反射板用白色ポリエステルフィルムを用いた光反射板。
【発明の詳細な説明】
【技術分野】
【０００１】
本発明は、光反射板としての使用に好適な白色ポリエステルフィルムおよび、それを用いた光反射板および液晶ディスプレイ用バックライトに関する。
【背景技術】
【０００２】
液晶ディスプレイ等に用いられる平面型画像表示方式における、面光源装置の反射板および反射フィルム、照明看板の背面反射フィルム、太陽電池の背面反射フィルムなどの用途に、内部に空洞を含有した白色ポリエステルフィルムが、均一で高い輝度、寸法安定性、安価である等の特性から広く用いられている。高い輝度を発現する方法として、ポリエステルフィルム中に例えば硫酸バリウムなどの無機粒子を多数含有し、ポリエステル樹脂と粒子の界面および、粒子を核として生成する微細な空洞の空洞界面での光反射を利用する方法（特許文献１参照）、ポリエステルと非相溶な樹脂を混合することにより、非相溶な樹脂を核として生成する微細な空洞の空洞界面での光反射を利用する方法（特許文献２参照）、圧力容器中で不活性ガスをポリエステルフィルムに含浸させることで、内部に生成した空洞の界面での光反射を利用する方法（特許文献３参照）等、ポリエステルフィルム中に含有された無機粒子とポリエステル樹脂の屈折率差および微細な空洞とポリエステル樹脂の屈折率差を利用した方法が広く用いられている。
【０００３】
近年、液晶ディスプレイの多様化が進み、携帯型モバイル用途からパソコン、大画面ＴＶ用途まで、液晶ディスプレイの画面サイズの展開の幅は広い。反射シートにおいては、小画面ほど薄い反射フィルムが用いられ、画面サイズに適応して８０μｍ〜５００μｍまで様々な厚みの反射シートが利用されている。
特に携帯型モバイル用途やパソコン等の２０インチ未満の小型用途では、車や徒歩などでの持ち運び時の振動により背面に配置された反射フィルムがズレないように、バックライトの製造工程で、筐体の金属製シャーシに貼り付けた両面テープへの反射フィルム貼り付け工程がある。薄い反射フィルムほど剛性が低く、反射フィルムの取り扱い時に折れしわが発生しやすいという問題があった。また、貼り付け位置がずれた場合は、反射フィルムを両面テープから一旦剥がすが、その際に折れしわが発生し、その結果不良品を発生してしまうという課題があった。
【０００４】
通常、反射シートに用いられる空洞含有ポリエステルフィルムでは、内部に空洞を含有しているため、空洞を含有していない通常のポリエステルフィルムに比べて、剛性が低く、折れしわが発生しやすいという問題があった。反射シートと同じく空洞含有ポリエステルフィルムが用いられている受容紙用途においては、剛性の低下により、ハンドリング性の悪化、折れしわの発生といった問題があった。受容紙用途における空洞含有ポリエステルフィルムの高剛性化手段としては、フィルムの比重を大きくする方法（特許文献４参照）や、空洞含有層の両側に積層された支持層の厚みを厚くする方法（特許文献４および５参照）、フィルムの全体の厚みを厚くする方法（特許文献６参照）が知られている。
【先行技術文献】
【特許文献】
【０００５】
【特許文献１】特開２００３−１６０６８２号公報
【特許文献２】特公平８−１６１７５号公報
【特許文献３】特開２００１−１６６２９５号公報
【特許文献４】特開２００２−１０５２３２号公報
【特許文献５】特開２００１−１２１６６５号公報
【特許文献６】特開２０１２−１７９８１６号公報
【発明の開示】
【発明が解決しようとする課題】
【０００６】
しかしながら、受容紙用途での厚み範囲は一般に２５〜７５μｍであるのに対し、反射シート用途での空洞含有ポリエステルフィルムの厚み範囲は８０μｍ〜５００μｍと厚く、空洞含有ポリエステルフィルムの比重を高くすることは、高コスト化につながる問題や、空洞界面の減少による反射率の低下が懸念される。一方、支持層を厚くすることにより剛性を確保する方法も、高比重化につながる上、反射層が全体厚みに占める割合が小さくなるため、支持層を厚くするほど反射率が低下するという問題があった。
【０００７】
本発明は上記問題を解決し、高比重化、厚膜化によらず、反射フィルムの取り扱い時の折れしわやテープ剥離時の折れしわを低減させかつ高い反射特性を維持した空洞含有ポリエステルフィルムを提供することを目的とする。
【課題を解決するための手段】
【０００８】
上記課題を解決する本発明の白色ポリエステルフィルムは、ポリエステルで構成されたＡ層／Ｂ層またはＡ層／Ｂ層／Ａ層のフィルム構成からなり、Ｂ層は空洞を含有する白色ポリエステルフィルムであって、該白色ポリエステルフィルムが、下記の（１）〜（７）の要件をすべて満たすことを特徴とする光反射板用白色ポリエステルフィルムである。
【０００９】
（１）Ｂ層はポリエステルに非相溶な樹脂および無機粒子を含有し、かつ気泡を有すること
（２）前記ポリエステルに非相溶な樹脂のＢ層における含有量がＢ層の質量に対して３質量％以上１０質量％未満であること
（３）Ｂ層に含まれる無機粒子の含有量がＢ層の質量に対して１０質量％以上３０質量％以下であること
（４）Ａ層の密度ＧＡ、Ｂ層の密度ＧＢが以下の式を満たすこと。
【００１０】
０≦｜ＧＡ−ＧＢ｜≦０．５  
（５）白色ポリエステルフィルムの剛性度が１．０ｍＮ未満であること
（６）白色ポリエステルフィルムの総厚みが１５０μｍ未満であること
（７）ＪＩＳ  Ｋ５６００−５−１に規定されている屈曲試験において直径６ｍｍの芯棒を用いてＡ層を内側にして折り返す試験を行った場合、Ａ層に折れシワが生じないことを特徴とする白色ポリエステルフィルムであること。
また、本発明の目的は、上記白色ポリエステルフィルムを用いた光反射フィルムにより達成される。
【発明の効果】
【００１１】
本発明によれば、光反射板用白色ポリエステルフィルムにおいて高比重化、厚膜化によらず、反射フィルムの取り扱い時の折れしわやテープ剥離時の折れしわを低減することができる。本発明は、特に携帯型モバイル用途やパソコン等の２０インチ未満の小型用途のバックライト装置において、好適に用いることができる。
【図面の簡単な説明】
【００１２】
【図１】本発明の白色ポリエステルフィルムを組み込んだサイドライト方式の液晶画面を示す概略断面図である。
【発明を実施するための形態】
【００１３】
本発明の白色ポリエステルフィルムは、ポリエステルで構成されたＡ層／Ｂ層またはＡ層／Ｂ層／Ａ層のフィルム構成からなり、Ｂ層は空洞を含有する白色ポリエステルフィルムであって、該白色ポリエステルフィルムが、下記の（１）〜（７）の要件をすべて満たすことを特徴とする光反射板用白色ポリエステルフィルム。
【００１４】
（１）Ｂ層はポリエステルに非相溶な樹脂および無機粒子を含有し、かつ気泡を有すること
（２）前記ポリエステルに非相溶な樹脂のＢ層における含有量がＢ層の質量に対して３質量％以上１０質量％未満であること
（３）Ｂ層に含まれる無機粒子の含有量がＢ層の質量に対して１０質量％以上３０質量％以下であること
（４）Ａ層の密度ＧＡ、Ｂ層の密度ＧＢが以下の式を満たすこと。
【００１５】
０≦｜ＧＡ−ＧＢ｜≦０．５  
（５）白色ポリエステルフィルムの剛性度が１．０ｍＮ未満であること
（６）白色ポリエステルフィルムの総厚みが１５０μｍ未満であること
（７）ＪＩＳ  Ｋ５６００−５−１に規定されている屈曲試験において直径６ｍｍの芯棒を用いてＡ層を内側にして折り返す試験を行った場合、Ａ層に折れシワが生じないことを特徴とする白色ポリエステルフィルムである。
本発明は、Ａ層／Ｂ層またはＡ層／Ｂ層／Ａ層のフィルム構成であることが必要である。高反射率を達成するためには該Ｂ層は微細気泡を含有した層となることが必要である。また、該Ａ層は反射率の向上効果を高くすること、製膜安定性を確保することが出来、また、優れた取り扱い性を達成するために必要である。
【００１６】
［Ａ層］
本発明においてＡ層は表層となる層である。背面への光漏洩を防ぐ役割、製膜を安定化させる支持層の役割を持たせるため、Ａ層はポリエステルに無機粒子を含有させることが好ましく、光を散乱させる役割がある。Ａ層の光散乱性は主に表面粗さを制御することにより調整することができ、他の方法としては、例えば、ポリエステル樹脂に屈折率の異なる粒子を添加する方法が挙げられる。ここで、Ａ層に含有させる無機微粒子の種類としては、特に限定されるものではないがモース硬度３．０以上であることが好ましく、例えば炭酸カルシウム、二酸化チタン、酸化亜鉛、二酸化珪素、硫化亜鉛、硫酸バリウム、アルミナ、タルクなどが挙げられる。これらの無機粒子は、光沢度調整や白色度調整、耐光性付与などといった表面機能の付与の必要性に応じて、単独で、あるいは組み合わせて使用することができる。
【００１７】
本発明において、Ａ層中に含有させる無機粒子の好ましい含有量はＡ層質量に対して０．０１質量％以上２５質量％以下である。Ａ層の見かけ密度を０．７ｇ／ｃｍ３以上１．２ｇ／ｃｍ３以下とする上で好ましい。また、無機粒子の含有量が２５質量％を超えると、テープ剥離時にＡ層でフィルムが凝集破壊しやすいという問題がある。ここで、凝集破壊とは、Ａ層にテープを貼り付けた後、テープを剥離した際、Ａ層の比重が低いためＡ層内でフィルムが剥離し、テープ表面に剥離したフィルムが付着する現象である。一方、０．０１質量％未満であると、散乱光が不足して十分な反射性能を得ることができないことがある。
【００１８】
本発明においてＡ層およびＢ層を構成する樹脂はポリエステルである。特に、ポリエチレンテレフタレート、ポリエチレンナフタレートが好ましい。
【００１９】
また、このポリエステルの中には、公知の各種添加剤、例えば、酸化防止剤、帯電防止剤などが添加されていても良い。
【００２０】
［Ｂ層］
Ｂ層はフィルム内部に微細な気泡を含有することによって白色化されている。Ｂ層は以下を満足する層である。（１）ポリエステルに非相溶な樹脂および無機粒子を含有し、かつ気泡を有する層である。（２）ポリエステルに非相溶な樹脂のＢ層における含有量がＢ層の質量に対して３質量％以上１０質量％未満である。（３）Ｂ層に含まれる無機粒子の含有量がＢ層の質量に対して１０質量％以上３０質量％以下である。微細な気泡の形成は、フィルム母材、たとえばポリエステル中に、ポリエステルとは非相溶なポリマーを細かく分散させ、それを延伸（たとえば二軸延伸）することにより達成できる。
【００２１】
［非相溶樹脂（ポリエステルに非相溶な樹脂）］
本発明において、Ｂ層にはポリエステルに非相溶な樹脂を含有することが必要である。ポリエステルに非相溶な樹脂（以下、非相溶樹脂と略すことがある）としては、単独重合体であっても共重合体であってもよく、ポリエチレン、ポリプロピレン、ポリブテン、ポリメチルペンテンなどのポリオレフィン樹脂、環状ポリオレフィン樹脂、ポリスチレン樹脂、ポリアクリレート樹脂、ポリカーボネート樹脂、ポリアクリロニトリル樹脂、ポリフェニレンスルフィド樹脂、フッ素樹脂などが好適に用いられる。これらは２種以上を併用してもよい。特にポリエステルとの臨界表面張力差が大きく、延伸後の熱処理によって変形しにくい樹脂が好ましく、具体的には、ポリオレフィン系樹脂が好ましい。ポリオレフィン系樹脂としては、ポリエチレン、ポリプロピレン、ポリブテン、ポリメチルペンテンなどのポリオレフィン樹脂、環状ポリオレフィン樹脂、および、これらの共重合体を挙げることができる。これらの中でも特に環状オレフィン共重合体であるエチレンとビシクロアルケンの共重合体が好ましい。
【００２２】
非相溶樹脂を含有することにより、延伸時に非相溶樹脂を核とした空洞が生まれ、この空洞界面により光反射が起きる。
【００２３】
本発明において、Ｂ層中に含有させる非相溶樹脂の好ましい含有量は３質量％以上１０質量％以下である。非相溶樹脂の含有量を増やすことで空洞数が増えるため、密度は低下する。上記含有量とすることで、Ｂ層の見かけ密度が０．７ｇ／ｃｍ３以上１．２ｇ／ｃｍ３以下とすることが可能となる。また、非相溶樹脂の含有量が１０質量％以上であると、見かけ密度が低下し反射フィルムの取り扱い時の折れしわが発生しやすくなる。一方、３質量％未満であると、見かけ密度が上昇し折れシワは発生しなくなるが、反射性能が低下する。
【００２４】
本発明において、Ｂ層中に含有させる非相溶樹脂は、ポリエステル樹脂からなるマトリックス中に数平均粒径が０．４μｍ以上３．０μｍ以下で分散していることが、適切な反射界面数、フィルム強度を得る上で好ましく、さらに好ましくは０．５μｍ以上１．５μｍ以下の範囲である。ここでいう数平均粒径とは、フィルムの幅方向（ＴＤ）の断面を切り出し、その断面のＢ層部分を日立製作所製走査型電子顕微鏡（ＦＥ−ＳＥＭ）Ｓ−２１００Ａ形を用いて観測される粒子１００個の面積を求め、真円に換算した際の直径の平均値である。
【００２５】
本発明において、Ｂ層中に含有させる無機粒子の好ましい含有量はＢ層質量に対して１０質量％以上３０質量％以下である。この範囲とすることでＢ層の見かけ密度が０．７ｇ／ｃｍ３以上１．２ｇ／ｃｍ３以下とすることが可能となる。また、無機粒子の含有量が１０質量％未満であると、見かけ密度が低下し反射フィルムの取り扱い時の折れしわが発生しやすくなる。一方、３０質量％を超えると、見かけ密度が上昇し折れシワは発生しなくなるが、製膜が困難になることがある。
Ｂ層に含有させる無機粒子は、例えば炭酸カルシウム、二酸化チタン、酸化亜鉛、酸化ジルコニウム、硫化亜鉛、塩基性炭酸鉛（鉛白）、硫酸バリウムなどが挙げられるが、これらの中で、４００〜７００ｎｍの可視光域において吸収の少ない炭酸カルシウム、硫酸バリウム、二酸化チタンなどが反射特性や隠蔽性、製造コスト等の観点で好ましい。本発明において、フィルムの巻取り性、長時間の製膜安定性、反射特性向上の観点から、硫酸バリウム、二酸化チタンが最も好ましい。無機粒子の粒径としては、数平均粒径で０．１μｍ以上３．０μｍ以下のものを使用することが優れた反射性、隠蔽性を実現する上で好適である。
【００２６】
［共重合ポリエステル］
本発明において、Ｂ層に共重合ポリエステルを用いることが好ましい。Ｂ層に高濃度に無機物を含有する組成物であっても安定して製膜することが出来、また、Ｂ層中の非相溶樹脂の分散剤として役割を有する。
【００２７】
共重合ポリエステルは、主たるジカルボン酸成分がテレフタル酸であり、主たるグリコール成分がエチレングリコールであって、共重合成分が、イソフタル酸、ナフタレンジカルボン酸等の芳香族カルボン酸または脂肪族カルボン酸、およびテトラメチレングリコール、シクロヘキサンジメタノール、ポリエチレングリコール、ポリテトラメチレングリコール等の脂肪族ジオール、よりなる群から選ばれる少なくとも１種であるものを含有するポリエステルである。
【００２８】
Ｂ層中に含有させる共重合ポリエステルの含有量はＢ層質量を基準として１質量％以上２０質量％以下である。１質量％未満であると製膜が困難になることがあり、２０質量％を超えると熱寸法安定性に欠けることがある。
【００２９】
共重合ポリエステル中の共重合成分の割合は全ジカルボン酸成分または全ジオール成分あたり、好ましくは１〜３０ｍｏｌ％、さらに好ましくは３〜２５ｍｏｌ％である。１ｍｏｌ％未満であると、非相溶樹脂の分散性が低下し反射性能が落ち、また無機粒子を含有させた場合の延伸応力が高くなり製膜できないことがある。一方、３０ｍｏｌ％を超えると熱寸法安定性に欠けたり、製膜が困難になることがある。
【００３０】
［剛性度］
本発明において、白色ポリエステルフィルムの剛性度は１．０ｍＮ未満であることが必要である。剛性度が１．０ｍＮを超えるフィルムは、取り扱いやすく折れにくい。白色ポリエステルフィルムの総厚みを１５０μｍ未満にし、Ａ層、Ｂ層の見かけ密度を０．７以上１．２以下にすることで剛性度を１．０ｍＮ未満にすることが可能となる。
【００３１】
［見かけ密度］
本発明においては、Ａ層の見かけ密度ＧＡ、Ｂ層の見かけ密度ＧＢの関係が、０≦｜ＧＡ−ＧＢ｜≦０．５である。ＧＡ−ＧＢが０．５を超えると、内部の密度が低いため剛性が低く、フィルムを曲げた際に空洞の核である非相溶樹脂とＰＥＴの界面が座屈しやすく、最終的にＡ層に折れ曲げる外力が働き、折れシワが発生する。また、フィルムを曲げた際に、フィルムの表面から伝播する力がＡ層とＢ層間に集中するため、折れシワが発生する。また、ＧＡ−ＧＢが−０．５未満であると、内部の密度が高く、剛性が高くフィルムを曲げた際にＢ層が座屈しにくく、折れしわが発生しにくいが、反射性能が落ち、またテープ剥離時にＡ層でフィルムが凝集破壊しやすいという問題がある。
【００３２】
本発明において、Ａ層、Ｂ層の見かけ密度は０．７以上１．２以下が好ましい。Ａ層の見かけ密度が０．７未満であると、テープ剥離時にＡ層でフィルムが凝集破壊しやすく、一方１．２を超えるとフィルムを曲げた際に、Ｂ層に折れしわが発生しやすい問題がある。
【００３３】
Ｂ層の見かけ密度が０．７未満であると、フィルムを曲げた際Ｂ層が座屈しやすいため、Ａ層の見かけ密度を０．７以上１．２以下にしても折れしわが発生しやすく、一方Ｂ層の見かけ密度が１．２を超えると、高比重化につながる上コストが上昇し、また反射率が低下するという問題がある。
【００３４】
［屈曲試験］
反射フィルムの取り扱い時の折れしわやテープ剥離時の折れしわを発生させないために本発明においては、ＪＩＳ  Ｋ５６００−５−１に規定されている屈曲試験において直径６ｍｍの芯棒を用いてＡ層を内側にして折り返した場合に、Ａ層に折れシワが生じないことが必要である。
上記屈曲試験において、Ａ層に折れシワが生じないためには、白色ポリエステルフィルムの総厚みを１５０μｍ未満にし、Ａ層の見かけ密度ＧＡ、Ｂ層の見かけ密度ＧＢの関係が、０≦｜ＧＡ−ＧＢ｜≦０．５であることで達成できる。
【００３５】
［総厚み］
特に携帯型モバイル用途やパソコン等の２０インチ未満の小型用途のバックライト装置において、好適に用いられる光反射板用白色ポリエステルフィルムとして、本発明においては、白色ポリエステルフィルムの総厚みは１５０μｍ未満が好ましい。
【００３６】
［製造方法］
次に、本発明の白色ポリエステルフィルムの製造方法について説明するが、この例に限定されるものではない。非相溶樹脂として環状オレフィンを、低比重化剤としてポリエチレングリコール、ポリブチレンテレフタレートとポリテトラメチレングリコール共重合物を、ポリエチレンテレフタレートに混合し、それを充分混合・乾燥させて２７０〜３００℃の温度に加熱された押出機Ｂに供給する。無機粒子として硫酸バリウムを含んだポリエチレンテレフタレートを常法により押出機Ａに供給して、Ｔダイ３層口金内で押出機Ｂ層のポリマーが両表層にくるようＡ層／Ｂ層／Ａ層なる３層構成シートを得る。
【００３７】
この溶融されたシートを、ドラム表面温度１０〜６０℃に冷却されたドラム上で静電気力にて密着冷却固化し、該未延伸フィルムを８０〜１２０℃に加熱したロール群に導き、長手方向に２．０〜５．０倍縦延伸し、２０〜５０℃のロール群で冷却する。続いて、縦延伸したフィルムの両端をクリップで把持しながらテンターに導き９０〜１４０℃に加熱された雰囲気中で長手に垂直な方向に横延伸する。延伸倍率は、縦、横それぞれ２．５〜４．５倍に延伸するが、その面積倍率（縦延伸倍率×横延伸倍率）は９〜１６倍であることが好ましい。面積倍率が９倍未満であると得られるフィルムの白さが不良となり、逆に１６倍を越えると延伸時に破れを生じやすくなり製膜性が不良となる傾向がある。こうして二軸延伸されたフィルムの平面性、寸法安定性を付与するために、テンター内で１５０〜２３０℃の熱固定を行い、均一に徐冷後、室温まで冷却して巻き取り本発明の白色ポリエステルフィルムを得る。
【００３８】
かくして得られた本発明の液晶ディスプレイ反射用白色ポリエステルフィルムは、フィルム内部に微細な気泡が形成され高反射率が達成されており、サイドライトタイプ及び直下型ライトタイプの液晶ディスプレイの反射板として使用された場合に高い輝度を得ることができる。
【００３９】
〔物性の測定ならびに効果の評価方法〕
本発明の物性値の評価方法ならびに効果の評価方法は次の通りである。
【００４０】
（１）フィルム厚み・層厚み
フィルムの厚みは、ＪＩＳ  Ｃ２１５１−２００６に準じて測定した。
【００４１】
フィルムをミクロトームを用いて厚み方向に切断し、切片サンプルを得た。
該切片サンプルの断面を日立製作所製電界放射型走査電子顕微鏡（ＦＥ−ＳＥＭ）Ｓ−８００を用いて、３，０００倍の倍率で撮像し、撮像から積層厚みを採寸し各層厚みを算出した。
【００４２】
（２）見かけ密度
フィルムを各層に剥離した後、１００×１００ｍｍ角に切取り、ダイアルゲージを取り付けたものにて１０点の厚みを測定し、厚みの平均値ｄ（μｍ）を計算する。また、各層を直示天秤にて秤量し、重さｗ（ｇ）を１０−４ｇの単位まで読み取る。この時、Ａ層、Ｂ層の見かけ密度を次式により求めた。
【００４３】
見かけ密度（ｇ／ｃｍ３）＝ｗ／ｄ×１００  。
【００４４】
（３）剛性度
剛性度は、ＪＩＳ  Ｐ−８１２５−２０００による曲げ角度１５°におけるものであり、テーパー式剛性度試験器ＴＥＬＥＤＹＮＥ  ＭＯＤＥＬ１５０−Ｄ（ＮＯＲＴＨ  Ｔｏｎｏｗａｎｄａ、Ｎｅｗ  Ｙｏｒｋ  ＵＳＡ製）を使用した。
【００４５】
（４）屈曲試験
サンプルサイズ１００ｍｍ×５０ｍｍの試験片を直径６ｍｍの芯棒を用いてＡ層を内側にして折り返すＪＩＳ  Ｋ５６００−５−１に規定されている屈曲試験を、試験片の長手方向で行い、折り曲げた部分を目視により級判定した。
Ａ：Ａ層に折れしわがなく、折り曲げに耐えている
Ｆ：Ａ層に折れしわが生じたもの。
【００４６】
（５）テープ剥離試験（凝集破壊）
白色フィルムを幅２０ｍｍ、長さ１００ｍｍの長方形にサンプリングし、該フィルムと鏡面加工ステンレス板（ＳＵＳ３０４）とを幅と長さの方向が一致するように幅２０ｍｍ、長さ１００ｍｍの両面テープ（日東電工両面テープＮｏ．５００）で貼り合わせる。２層の場合はＡ層／Ｂ層／両面テープ／ＳＵＳ３０４となるように、３層の場合はＡ層／Ｂ層／Ａ層／両面テープ／ＳＵＳ３０４となるように貼り合わせる。次に該白色フィルムの端部を剥離し持ち上げ、ステンレスとの１３５°剥離（剥離速度５０ｍｍ／秒）を長手方向に行い全部剥離する。凝集破壊を目視により級判定した。
（凝集破壊とは、テープを剥離した際、Ａ層の比重が低いためＡ層内でフィルムが剥離し、テープ表面に剥離したフィルムが付着する現象である。）
Ａ：両面テープにフィルムが剥離したものが付着していない
Ｆ：両面テープにフィルムが剥離したものが付着している。
【００４７】
（６）テープ剥離試験（折れしわ）
上記（５）の剥離後のフィルム表面の折れしわをＡ層側より目視により級判定した。Ａ、Ｂが合格である。
Ａ：しわの発生が０個／１０ｍｍ２
Ｂ：しわの発生が１〜３個／１０ｍｍ２
Ｆ：しわの発生が４個以上／１０ｍｍ２    。
【００４８】
（７）相対輝度（サイドライト方式輝度）
図１に示したようにサムソン（株）製液晶モニタ（７５０Ｂ）の４灯型バックライトの反射フィルムを各実施例、比較例にて作製した反射フィルムに変更し測定した。輝度測定は、家庭用電源１００Ｖを使用し、ＯＮ／ＯＦＦスイッチを切り替えることで電圧を印加。冷陰極管の明るさが均一・一定になるのに１時間待機した。その後に、輝度計（ｔｏｐｃｏｎ製ＢＭ−７ｆａｓｔ）にて、測定距離５００ｍｍで輝度を測定した。測定回数は３回とし、その平均値を計算する。輝度評価として、東レ株式会社製＃２５０Ｅ６ＳＬを基準サンプル（１００％）とし、
下記の通りの評価結果とした。
Ａ：１０３％以上
Ｂ：１０２％以上１０３％未満
Ｃ：１０１％以上１０２％未満
Ｆ：１０１％未満。
【００４９】
（８）製膜安定性
安定に製膜できるか否かの程度を次の基準により級判定した。
【００５０】
Ａ：２４時間以上安定に製膜できる。
【００５１】
Ｂ：１２時間以上２４時間未満安定に製膜できる。
【００５２】
Ｆ：１２時間以内に破断が発生し、安定な製膜ができない。
【実施例】
【００５３】
本発明を実施例に基づいて説明する。
【００５４】
［実施例１］
分子量４０００のポリエチレングリコールを使用し、重合後のポリエチレンテレフタレートの色調（ＪＩＳ  Ｋ７１０５−１９８１、刺激値直読方法で測定）がＬ値６２．８、ｂ値０．５、ヘイズ０．２％であるポリエチレンテレフタレートを使用し、ポリエチレンテレフタレート８３．３質量部、ポリブチレンテレフタレートとポリテトラメチレングリコールの（ＰＢＴ／ＰＴＭＧ）共重合物を１．４質量部（商品名：東レデュポン社製ハイトレル）、エチレングリコールに対し１，４−シクロヘキサンジメタノールが３３ｍｏｌ％共重合された共重合ポリエチレンテレフタレート（３３ｍｏｌ％ＣＨＤＭ共重合ＰＥＴ）２．３質量部、ポリ（５−メチル）ノルボルネン３質量部、ルチル型酸化チタン１０重量部を調整混合し、１８０℃で３時間乾燥させた後、２７０〜３００℃に加熱された押出機Ｂに供給（Ｂ層）した。
【００５５】
一方、ポリエチレンテレフタレートのチップ７２質量部に、数平均粒径１．４μｍの硫酸バリウム粒子ポリエチレンテレフタレートマスター２０質量部（マスターチップ総量に対して硫酸バリウム６０質量％含有）と、ポリエチレンテレフタレートにイソフタル酸を１８ｍｏｌ％共重合したもの（ＰＥＴ／Ｉ）を８質量部とを１８０℃で３時間真空乾燥した後、２８０℃に加熱された押出機Ａに供給し（Ａ層）、これらポリマーをＡ層／Ｂ層／Ａ層（４μｍ／１３７μｍ／４μｍ）となるように積層装置を通して積層し、Ｔダイよりシート状に成形した。さらにこのフィルムを表面温度２５℃の冷却ドラムで冷却固化した未延伸フィルムを８５〜９８℃に加熱したロール群に導き、長手方向に３．４倍縦延伸し、２１℃のロール群で冷却した。続いて、縦延伸したフィルムの両端をクリップで把持しながらテンターに導き１２０℃に加熱された雰囲気中で長手に垂直な方向に３．６倍横延伸した。その後テンター内で２００℃の熱固定を行い、均一に徐冷後、室温まで冷却し二軸延伸された積層フィルムを得た。光反射用基材としての物性は表１に示した。
【００５６】
［実施例２〜２２］
Ａ層、Ｂ層の原料組成、Ａ層の厚み、フィルム全厚みを表１〜３に記載したとおりに変更した以外は、実施例１と同様の方法で白色ポリエステルフィルムを得た。いずれの実施例も屈曲試験、凝集破壊、折れしわ、輝度は良好であった。
【００５７】
［比較例１〜６］
積層構成および原料組成を表４に記載したとおりに変更した以外は、実施例１と同様の方法で厚み１４５μｍのフィルムを得た。製膜安定性があり、相対輝度でも高い輝度が得られたものの、Ｂ層の非相溶樹脂の含有量が１０質量％を超えているため、屈曲試験、折れシワが不十分であった。
【００５８】
［比較例７］
積層構成および原料組成を表４に記載したとおりに変更した以外は、実施例１と同様の方法で厚み１４５μｍのフィルムを得た。相対輝度でも高い輝度が得られたものの、Ｂ層の無機粒子の含有量が３０質量％を超えているため、製膜安定性が不十分であった。
【００５９】
［比較例８］
積層構成および原料組成を表４に記載したとおりに変更した以外は、実施例１と同様の方法で厚み１８８μｍのフィルムを得た。相対輝度でも高い輝度が得られたものの、厚みが１５０μｍ以上であったため屈曲試験が不十分であった。
【００６０】
【表１】
2015030232.tif 000002
【００６１】
【表２】
2015030232.tif 000003
【００６２】
【表３】
2015030232.tif 000004
【００６３】
【表４】
2015030232.tif 000005
【００６４】
ここで、表１〜表４中の略号は次の内容を表す。すなわち、
ＰＥＴ：ポリエチレンテレフタレート、
ＰＥＴ／Ｉ：ポリエチレンテレフタレートにイソフタル酸を１８ｍｏｌ％共重合したもの、
ＰＥＴ／ＣＨＤＭ：ポリエチレン−１，４−シクロヘキシレンジメチレンテレフタレート（エチレングリコールに対し１，４−シクロヘキサンジメタノールが３３ｍｏｌ％共重合されたポリエチレンテレフタレート共重合体）、
ＰＢＴ／ＰＴＭＧ：ポリエステルエーテルエラストマブチレン／ポリ（アルキレンエーテル）フタレート（ブチレンテレフタレートに対し、アルキレングリコールが３０ｍｏｌ％の共重合体）（商品名：東レデュポン社製ハイトレル）
である。
【産業上の利用可能性】
【００６５】
本発明は、光反射板としての使用に好適な白色ポリエステルフィルム、それを用いた光反射板および液晶ディスプレイ用バックライトに関する。特に、高比重化、厚膜化によらず、反射フィルムの取り扱い時の折れしわやテープ剥離時の折れしわを低減させかつ高い反射特性を維持した空洞含有ポリエステルフィルムを提供することを目的とする。
【符号の説明】
【００６６】
１：光反射用白色ポリエステルフィルム
２：導光板
３：プリズムシート
４：冷陰極管
５：ＣＣＤカメラ
６：画像解析装置（アイスケール）
【図１】
2015030232.tif 000006